(57)【特許請求の範囲】
【請求項１】
ステンレス鋼板原板と、前記ステンレス鋼板原板の少なくとも一方の面に設けられた化成処理層とを備え、
前記化成処理層は、合成ピレスロイド系化合物である害虫忌避剤及びシランカップリング剤を含有し、
前記シランカップリング剤の含有量１００質量部に対する前記害虫忌避剤の含有割合が１０〜５０質量部であり、前記化成処理層の付着量が０．１０ｇ／ｍ２以上である、害虫忌避性ステンレス鋼板。
【請求項２】
前記化成処理層は、更に着色剤を含有する、請求項１に記載の害虫忌避性ステンレス鋼板。
【請求項３】
前記化成処理層の付着量は、前記シランカップリング剤及び前記害虫忌避剤の付着量である、請求項１または請求項２に記載の害虫忌避性ステンレス鋼板。
【請求項４】
ステンレス鋼板原板の少なくとも一方の面に化成処理液を塗布し、乾燥させて、化成処理層を形成する工程を有し、
前記化成処理液は、合成ピレスロイド系化合物である害虫忌避剤とシランカップリング剤と溶剤とを含有し、前記シランカップリング剤の含有量１００質量部に対する前記害虫忌避剤の含有割合が１０〜５０質量部であり、
前記化成処理液の乾燥塗工量を０．１０ｇ／ｍ２以上にする、害虫忌避性ステンレス鋼板の製造方法。
【請求項５】
前記化成処理液は、更に着色剤を含有する、請求項４に記載の害虫忌避性ステンレス鋼板の製造方法。
【請求項６】
前記化成処理液の乾燥塗工量は、前記シランカップリング剤及び前記害虫忌避剤の乾燥塗工量である、請求項４または請求項５に記載の害虫忌避性ステンレス鋼板の製造方法。
【発明の詳細な説明】
【技術分野】
【０００１】
本発明は、害虫忌避性を有するステンレス鋼板及びその製造方法に関する。
本願は、２０１５年３月６日に、日本に出願された特願２０１５−０４４６４３号に基づき優先権を主張し、その内容をここに援用する。
【背景技術】
【０００２】
ステンレス鋼板は、ステンレス特有の美麗な金属光沢を活かした高級感のある外観が得られる（例えば、特許文献１，２参照）。そのため、家庭用、業務用を問わず電化製品の筐体や内装材、表装材に広く使われている。また、ステンレス鋼板は、その高級な外観だけでなく、耐食性に優れるため、家庭用あるいは業務用の厨房や厨房に設置される電化製品においても広く使われている。
ところで、台所や厨房等の水周り箇所においては、ゴキブリ等の害虫が寄り付き易い傾向があるため、害虫対策が求められる。とりわけ、冷蔵庫や炊飯器等の生活家電類の多くはその機構上、熱を発する。発熱した生活家電は、ゴキブリ等の害虫の温床になり易いため、生活家電類に使用される素材には害虫忌避性を有することが求められている。【０００３】
一般に、害虫忌避剤としては、接触忌避型と揮散忌避型の２種類が知られている。接触忌避型の害虫忌避剤は、塗膜の表層部に濃化して偏在することで、直接的に害虫に接触した場合に忌避効果を発揮するものである。接触忌避型の害虫忌避剤は、それ自体は変質することがないため、長期的な持続効果を期待できる。しかし、接触忌避型の害虫忌避剤が塗膜の表層部に偏在しない場合には、効果が低くなる。
揮散忌避型の害虫忌避剤は、それ自体が徐々に揮散することで、害虫を寄せ付けなくするものであり、害虫を忌避させる範囲を広くできる利点を有する。しかし、揮散忌避型の害虫忌避剤は揮発によって徐々に消失していくため、忌避効果の持続性に難がある。
生活家電類等では、購入してから廃棄するまでの間に、塗装を塗り替えたり、パーツを交換したりすることは稀である。そのため、生活家電類に害虫忌避性を付与する際には、効果を持続させやすい接触忌避型が選択される。
しかしながら、接触忌避型の害虫忌避剤は、上記のように、表層部に存在するもののみが害虫忌避効果を示すため、害虫忌避性を向上させることが容易ではなかった。さらに、害虫忌避性を向上させながらも、低コストにすることが求められていた。
【先行技術文献】
【特許文献】
【０００４】
【特許文献１】特開平０２−１１１８６５号公報
【特許文献２】特開２００２−１４３７６４号公報
【発明の概要】
【発明が解決しようとする課題】
【０００５】
本発明の課題は、害虫忌避性が高く、しかも低コストの害虫忌避性ステンレス鋼板及びその製造方法を提供することにある。
【課題を解決するための手段】
【０００６】
本発明の一態様に係る害虫忌避性ステンレス鋼板は、ステンレス鋼板原板と、前記ステンレス鋼板原板の少なくとも一方の面に設けられた化成処理層とを備え、前記化成処理層は、合成ピレスロイド系化合物である害虫忌避剤及びシランカップリング剤を含有し、前記シランカップリング剤の含有量１００質量部に対する前記害虫忌避剤の含有割合が１０〜５０質量部であり、前記化成処理層の付着量が０．１０ｇ／ｍ２以上である。
また、前記化成処理層は、更に着色剤を含有してもよい。
また、前記化成処理層の付着量は、前記シランカップリング剤及び前記害虫忌避剤の付着量であってもよい。
本発明の一態様に係る害虫忌避性ステンレス鋼板の製造方法は、ステンレス鋼板原板の少なくとも一方の面に化成処理液を塗布し、乾燥させて、化成処理層を形成する工程を有し、前記化成処理液は、合成ピレスロイド系化合物である害虫忌避剤とシランカップリング剤と溶剤とを含有し、前記シランカップリング剤の含有量１００質量部に対する前記害虫忌避剤の含有割合が１０〜５０質量部であり、前記化成処理液の乾燥塗工量を０．１０ｇ／ｍ２以上にする。
また、前記化成処理液は、更に着色剤を含有してもよい。
また、前記化成処理液の乾燥塗工量は、前記シランカップリング剤及び前記害虫忌避剤の乾燥塗工量であってもよい。
【発明の効果】
【０００７】
本発明の一態様に係る害虫忌避性ステンレス鋼板は、害虫忌避性が高く、しかも低コストである。
本発明の一態様に係る害虫忌避性ステンレス鋼板の製造方法によれば、害虫忌避性が高く、しかも低コストの害虫忌避性ステンレス鋼板を容易に製造できる。
【図面の簡単な説明】
【０００８】
【図１】害虫忌避性を評価する際に使用する試験用カバーを示す上面図である。
【図２】害虫忌避性を評価する際に使用する試験体を示す斜視図である。
【図３】害虫忌避性の評価方法を説明する平面図である。
【発明を実施するための形態】
【０００９】
＜害虫忌避性ステンレス鋼板＞
本実施形態の害虫忌避性ステンレス鋼板は、ステンレス鋼板原板と、前記ステンレス鋼板原板の少なくとも一方の面に設けられた化成処理層とを備える。本実施形態の害虫忌避性ステンレス鋼板は、クリヤ塗膜等のトップコートを備えず、化成処理層が最表層となる。
【００１０】
（ステンレス鋼板原板）
本実施形態に使用されるステンレス鋼板原板としては、フェライト系、オーステナイト系、マルテンサイト系等、一般に使用されるステンレス鋼板が挙げられる。
また、ステンレス鋼板原板の表面は各種の研磨方法で研磨されてもよい。研磨方法としては、例えば、ＪＩＳ規格で規定されたＮｏ．４研磨、ＨＬ研磨等が挙げられる。
【００１１】
（化成処理層）
化成処理層は、ステンレス鋼板原板の保護のために設けられる層である。通常のステンレス鋼板は、化成処理層を備える。
本実施形態における化成処理層は、シランカップリング剤及び害虫忌避剤を含有する。通常、ステンレス鋼板用の化成処理剤として、クロメート処理液が用いられる。化成処理層がシランカップリング剤を含有すれば、クロメート処理液を用いる必要がない。このため、クロメートフリーにでき、環境への負荷を抑制できる。
シランカップリング剤としては、アミノシラン系シランカップリング剤およびエポキシシラン系シランカップリング剤の少なくとも一方が好ましい。
ここで、アミノシラン系カップリング剤としては、例えば、Ｎ−２（アミノエチル）３−アミノプロピルメチルジメトキシシラン、Ｎ−２（アミノエチル）３−アミノプロピルトリエトキシシラン、３−アミノプロピルトリメトキシシラン等が挙げられる。
エポキシ系シランカップリング剤としては、例えば、２−（３，４エポキシシクロヘキシル）エチルトリメトキシシラン、３−グリシドキシプロピルトリメトキシシラン、３−グリシドキシプロピルメチルジエトキシシラン等が挙げられる。
前記シランカップリング剤は１種を単独で使用してもよいし、２種以上を併用してもよい。
【００１２】
化成処理層の付着量は、害虫忌避性を確保するために、０．１０ｇ／ｍ２以上とする。
一方、化成処理層の付着量は０．３０ｇ／ｍ２以下であることが好ましい。化成処理層の付着量が前記上限値を超えると、化成処理層を安定に形成できないことがある。また、化成処理層が厚くなってステンレス鋼板の素地が見えにくくなるため、ステンレス特有の美観を損ねることがある。
さらには、化成処理層の付着量は、０．１８〜０．３０ｇ／ｍ２であることがより好ましく、０．２０〜０．３０ｇ／ｍ２であることがさらに好ましい。
化成処理層の付着量は、以下の手順により求める。まず、蛍光Ｘ線分析によってシランカップリング剤由来の元素の付着量を測定してシランカップリング剤の付着量を得る。次いで、下記式により化成処理層の付着量を求める。
化成処理層の付着量＝蛍光Ｘ線分析によって求めたシランカップリング付着量×｛（化成処理液に含まれるシランカップリング剤の固形分の量（質量）＋化成処理液に含まれる害虫忌避剤の固形分の量（質量））／（化成処理液に含まれるシランカップリング剤の固形分の量（質量））｝
化成処理層がステンレス鋼板原板の両面に設けられている場合、両方の化成処理層の付着量が同じであってもよいし、異なっていてもよい。
【００１３】
化成処理層に含まれる害虫忌避剤は、接触忌避型の害虫忌避剤である合成ピレスロイド系化合物を含む。なお、本実施形態では、害虫忌避剤は、合成ピレスロイド系化合物のみからなる。
合成ピレスロイド系化合物としては、アクリナトリン≪化学名：Ｓ−α−シアノ−３−フェノキシベンジル＝（Ｚ）−（１Ｒ，３Ｓ）−２，２−ジメチル−３−［２−（２，２，２−トリフロオロ−１−トリフルオロメチルエトキシカルボニル）ビニル］シクロプロパンカルボキシラート≫、アレスリンＩ≪化学名：２，２−ジメチル−３−（２−メチル−１−プロペニル）シクロプロパンカルボン酸２−メチル−４−オキソ−３−（２−プロペニル）−２−シクロペンテン−１−イルエステル≫、アレスリンII≪化学名：３−（３−メトキシ−２−メチル−３−オキソ−１−プロペニル）−２，２−ジメチルシクロプロパンカルボン酸２−メチル−４−オキソ−３−（２−プロペニル）−２−シクロペンテン−１−イルエステル≫、Ｄ−テトラメトリン≪化学名：（１Ｒ）−２,２−ジメチル−３β−（２−メチル−１−プロペニル）シクロプロパン−１β−カルボン酸［（１，３，４，５，６，７−ヘキサヒドロ−１，３−ジオキソ−２Ｈ−イソインドール）−２−イル］メチル≫、レスメトリン≪化学名：２，２−ジメチル−３−（２−メチル−１−プロペニル）シクロプロパンカルボン酸（５−ベンジル−３−フリル）メチル≫、フラメトリン≪化学名：２，２−ジメチル−３−（２−メチル−１−プロペニル）シクロプロパンカルボン酸５−プロパルギルフラン−２−イルメチル≫、フェノトリン≪化学名：２，２−ジメチル−３−（２−メチル−１−プロペニル）シクロプロパンカルボン酸ｍ−フェノキシベンジル≫、ペルメトリン≪化学名：３−（２，２−ジクロロエテニル）−２,２−ジメチルシクロプロパン−１−カルボン酸（３−フェノキシベンジル）≫、シフェノトリン≪化学名：２，２−ジメチル−３−（２−メチル−１−プロペニル）シクロプロパンカルボン酸シアノ（３−フェノキシフェニル）メチル≫、ブラトリン≪化学名：２，２−ジメチル−３−（２−メチル−１−プロペニル）シクロプロパンカルボン酸（６−クロロ−１，３−ベンゾジオキソール−５−イル）メチル≫、エトフェンブロックス≪化学名：２−（４−エトキシフェニル）−２−メチルプロピル＝３−フェノキシベンジルエーテル≫、シフルトリン≪化学名：２−（２，２−ジクロロビニル）−３,３−ジメチルシクロプロパンカルボン酸α−シアノ−４−フルオロ−３−フェノキシベンジル≫、テフルトリン≪化学名：２, ３, ５, ６−テトラフルオロ−４−メチルベンジル＝（Ｚ）−（１ＲＳ, ３ＲＳ）−３−（２−クロロ−３, ３, ３−トリフルオロ−１−プロペニル）−２, ２−ジメチルシクロプロパンカルボキシラート≫、ビフェントリン≪化学名：２−メチルビフェニル−３−イルメチル＝（１ＲＳ, ２ＲＳ）−２−（Ｚ）−（２−クロロ−３, ３, ３−トリフルオロ−１−プロペニル）−３, ３−ジメチルシクロプロパンカルボキシラート≫、プロフルトリン≪化学名：（１Ｒ)−２，２−ジメチル−３α−［（Ｚ）−１−プロペニル］シクロプロパン−１β−カルボン酸−２，３，５，６−テトラフルオロ−４−メチルベンジル≫、メトフルトリン≪化学名：（１Ｒ，３Ｒ）−２，２−ジメチル−３−(１−プロペニル)シクロプロパンカルボン酸２，３，５，６−テトラフルオロ−４−(メトキシメチル)ベンジル≫、トランスフルト���ン≪化学名：（１Ｒ，３Ｓ)−３−（２，２−ジクロロビニル）−２，２−ジメチルシクロプロパンカルボン酸（２，３，５，６−テトラフルオロフェニル）メチル≫、ピレトリン≪化学名：（１Ｒ，３Ｒ)−３−［（Ｅ）−３−メトキシ−２−メチル−３−オキソ−１−プロペニル］−２，２−ジメチルシクロプロパンカルボン酸（Ｓ）−２−メチル−４−オキソ−３−［（Ｚ)−２，４−ペンタジエニル］−２−シクロペンテン−１−イル≫、エムペントリン≪化学名：（１Ｒ）−２，２−ジメチル−３−（２−メチル−１−プロペニル）シクロプロパンカルボン酸１−エチニル−２−メチル−２−ペンテニル≫、プラレトリン≪化学名：２，２−ジメチル−３−（２−メチル−１−プロペン−１−イル）−１−シクロプロパンカルボン酸２−メチル−４−オキソ−３−（２−プロピニル）−２−シクロペンテン−１−イル≫、イミプロトリン≪化学名：２，２−ジメチル−３−（２−メチル−１−プロペニル）−１−シクロプロパンカルボン酸［２，５−ジオキソ−３−（２−プロピニル）イミダゾリジン−１−イル］メチル≫等が挙げられる。害虫忌避剤としては、上記化合物群から選択される１種を単独で使用してもよいし、２種以上を併用してもよい。
【００１４】
害虫忌避剤としては、害虫忌避性がより高く、さらに耐熱性及び害虫忌避効果の持続性も高いことから、アクリナトリン≪化学名：Ｓ−α−シアノ−３−フェノキシベンジル＝（Ｚ）−（１Ｒ，３Ｓ）−２，２−ジメチル−３−［２−（２，２，２−トリフロオロ−１−トリフルオロメチルエトキシカルボニル）ビニル］シクロプロパンカルボキシラート≫が好ましい。
【００１５】
化成処理層において、シランカップリング剤の含有量を１００質量部とした際、害虫忌避剤の含有割合（含有量）は、１０〜５０質量部であり、１０〜２５質量部であることが好ましい。
害虫忌避剤の含有割合が前記下限値未満であると、害虫忌避効果が充分に発揮されない。一方、害虫忌避剤の含有割合が前記上限値を超えると、害虫忌避効果の向上が頭打ちになり、含有割合を増やしてもコストが高くなるばかりで無益である。
【００１６】
化成処理層には、化成処理層の形成及び機能を損なわない範囲で、着色剤等が含まれてもよい。
【００１７】
＜害虫忌避性ステンレス鋼板の製造方法＞
本実施形態の害虫忌避性ステンレス鋼板の製造方法は、ステンレス鋼板原板の少なくとも一方の面に化成処理液を塗布し、乾燥させて、化成処理層を形成する工程を有する。
【００１８】
化成処理液は、合成ピレスロイド系化合物を含む害虫忌避剤とバインダと溶剤とを含有する液である。なお、本実施形態では、害虫忌避剤は、合成ピレスロイド系化合物のみからなる。
化成処理液に含まれる溶剤としては、特に制限はなく、例えば、アセトン、メチルエチルケトン、メチルイソブチルケトン、シクロヘキサノン、酢酸エチル、酢酸ブチル、酢酸イソブチル、トルエン等を使用できる。前記溶剤群から選択される１種を単独で使用してもよいし、２種以上を併用してもよい。
化成処理液には、害虫忌避性ステンレス鋼板の意匠性付与のために、着色剤が含まれてもよい。
【００１９】
化成処理液において、シランカップリング剤の含有量を１００質量部とした際、害虫忌避剤の含有割合（含有量）は、１０〜５０質量部であり、１０〜２５質量部であることが好ましい。
害虫忌避剤の含有割合が前記下限値未満であると、害虫忌避効果が充分に発揮されない。一方、害虫忌避剤の含有割合が前記上限値を超えると、害虫忌避効果の向上が頭打ちになり、含有割合を増やしてもコストが高くなるばかりで無益である。
【００２０】
化成処理液の塗布方法としては、特に制限されず、例えば、スプレー、ロールコート、バーコート、カーテンフローコート、静電塗布等を採用できる。
また、化成処理液の塗布後に化成処理層を形成する際には、ステンレス鋼板の表面到達温度（ＰＭＴ）が６０〜１４０℃となるように焼付け、乾燥することが好ましい。
【００２１】
＜本実施形態の作用効果＞
本実施形態の害虫忌避性ステンレス鋼板では、化成処理層が害虫忌避剤を上記の特定量で含有するため、害虫忌避性が高い。特に、化成処理層を薄くした場合には、化成処理層の表面における害虫忌避剤の存在量が多くなるため、害虫忌避性をより高くすることができる。また、害虫忌避剤の使用効率も高くなる。
また、ステンレス鋼板の製造において、化成処理層の形成は通常の工程である。このため、化成処理層に害虫忌避剤を含有させれば、特別な設備や工程を付加することなく、低コストで、ステンレス鋼板に害虫忌避性を付与することができる。
【実施例】
【００２２】
以下に、実施例および比較例によって本発明をさらに具体的に説明する。ただし、本発明は、以下の実施例に限定されるものではない。【００２３】
（実施例１）
ステンレス鋼板原板として、新日鐵住金ステンレス（株）製のステンレス鋼板ＳＵＳ４３０／Ｎｏ．４研磨仕上げ材を用いた。
以下の含有割合でアミノシラン系シランカップリング剤とアクリナトリンと溶剤とを含有するノンクロメート系の化成処理液を用意した。
アミノシラン系カップリング剤の含有割合：２．０質量部、アクリナトリンの含有割合：０．２質量部、溶剤の含有割合：９８．０質量部。
このステンレス鋼板原板の両面に、前記ノンクロメート系の化成処理液を、ロールコーター用いて、化成処理液の乾燥塗工量が０．１８ｇ／ｍ２になるように塗装した。次いで、表面到達温度（ＰＭＴ）が１００℃になるように焼き付け、乾燥させることにより化成処理層を形成して、ステンレス鋼板を得た。アミノシラン系カップリング剤を１００質量部としたときのアクリナトリンの含有割合は１０．０質量部であった。【００２４】
（実施例２）
化成処理液におけるアクリナトリンの含有割合を０．５質量部に変更して、アミノシラン系カップリング剤１００質量部に対するアクリナトリン含有割合を２５．０質量部にした以外は実施例１と同様にしてステンレス鋼板を得た。【００２５】
（実施例３）
化成処理液におけるアクリナトリンの含有割合を１．０質量部に変更して、アミノシラン系カップリング剤１００質量部に対するアクリナトリン含有割合を５０．０質量部にした以外は実施例１と同様にしてステンレス鋼板を得た。【００２６】
（実施例４）
化成処理液の乾燥塗工量を０．１０ｇ／ｍ２に変更した以外は実施例２と同様にしてステンレス鋼板を得た。【００２７】
（実施例５）
化成処理液の乾燥塗工量を０．１３ｇ／ｍ２に変更した以外は実施例２と同様にしてステンレス鋼板を得た。【００２８】
（実施例６）
化成処理液の乾燥塗工量を０．２１ｇ／ｍ２に変更した以外は実施例２と同様にしてステンレス鋼板を得た。【００２９】
（実施例７）
化成処理液の乾燥塗工量を０．２４ｇ／ｍ２に変更した以外は実施例２と同様にしてステンレス鋼板を得た。【００３０】
（実施例８）
化成処理液の乾燥塗工量を０．３０ｇ／ｍ２に変更した以外は実施例２と同様にしてステンレス鋼板を得た。【００３１】
（比較例１）
化成処理液におけるアクリナトリンの含有割合を０．１質量部に変更して、アミノシラン系カップリング剤１００質量部に対するアクリナトリン含有割合を５．０質量部にした以外は実施例１と同様にしてステンレス鋼板を得た。【００３２】
（比較例２）
化成処理液におけるアクリナトリンの含有割合を０．５質量部に変更して、アミノシラン系カップリング剤１００質量部に対するアクリナトリン含有割合を２５．０質量部にし、化成処理液の乾燥塗工量を０．０８ｇ／ｍ２にした以外は実施例１と同様にしてステンレス鋼板を得た。【００３３】
＜評価＞
得られたステンレス鋼板について、害虫忌避性を下記のように測定した。その結果を表１，２示す。【００３４】
・害虫忌避性
害虫忌避性は以下の方法にて評価した。
まず、図１に示すように、縦７０ｍｍ、横７０ｍｍの正方形のベニヤ板１１の片面に、その面の各辺に沿って、５ｍｍ角で長さが４０ｍｍの正四角柱体１２を取り付けて、試験用カバー１０を作製した。次いで、図２に示すように、その試験用カバー１０を、各例で作製したステンレス鋼板からなる試験板２０ａの上に取り付けて、試験体１を作製した。
また、試験用カバー１０を、各例で使用したステンレス鋼板原板（新日鐵住金ステンレス（株）製のステンレス鋼板ＳＵＳ４３０／Ｎｏ．４研磨仕上げ材）２０ｂの上に取り付けて、比較用試験体２を作製した。
図３に示すように、試験体１及び比較用試験体２を箱３の内部に設置し、試験体１と比較用試験体２との間に水４及び餌５を配置した。その後、箱３の内部に、チャバネゴキブリの成虫を２０匹投入し、２４時間放置した。放置後、試験体１及び比較用試験体２の試験用カバー１０を取り外し、試験体１の内部に存在したチャバネゴキブリの数、比較用試験体２の内部に存在したチャバネゴキブリの数をそれぞれ数えた。この数を元に下記式（１）によって害虫忌避率を算出した。
各例のステンレス鋼板に対して、同様の試験を６回行い、それぞれの試験で害虫忌避率を求めた。得られた害虫忌避率の平均値を算出し、平均値をステンレス鋼板の害虫忌避率とした。このステンレス鋼板の害虫忌避率（６回の試験での害虫忌避率の平均値）を表１，２に示す。ステンレス鋼板の害虫忌避率により、忌避効果の程度を評価した。
ゴキブリは暗く狭い所を好むため、通常は試験用カバーの下に形成された隙間に入り込むが、試験用カバーの下に設置された板が害虫忌避性を有していると、ゴキブリは敬遠するようになる。そのため、試験体におけるステンレス鋼板の害虫忌避性が高い程、害虫忌避性を有していない比較用試験体の内部にゴキブリが集まりやすくなる。したがって、試験体１の内部に存在したチャバネゴキブリの数と、比較用試験体２の内部に存在したチャバネゴキブリの数とを対比することによって、害虫忌避性を評価することができる。
害虫忌避率（％）＝（１−[試験体内に存在したチャバネゴキブリの数]／[比較用試験体内に存在したチャバネゴキブリの数]）×１００  （１）
害虫忌避性８０％以上：合格、９０％以上は特に優れている。
害虫忌避性８０％未満：不合格【００３５】
【表１】
0006496807.tif 000002
【００３６】
【表２】
0006496807.tif 000003
【００３７】
シランカップリング剤１００質量部に対する害虫忌避剤の含有割合が１０〜５０質量部であり、化成処理液の乾燥塗工量（化成処理層の付着量）が０．１０ｇ／ｍ２以上である実施例１〜８のステンレス鋼板は害虫忌避性に優れていた。
シランカップリング剤１００質量部に対する害虫忌避剤の含有割合が１０質量部未満である比較例１のステンレス鋼板は害虫忌避性が低かった。
化成処理液の乾燥塗工量（化成処理層の付着量）が０．１０ｇ／ｍ２未満である比較例２のステンレス鋼板は害虫忌避性が低かった。
【産業上の利用可能性】
【００３８】
本発明の害虫忌避性ステンレス鋼板は、高い害虫忌避性を有し、かつ低コストで製造できる。このため、本発明の害虫忌避性ステンレス鋼板は、害虫対策が求められる生活家電類用の素材として好適に適用できる。
【図１】
0006496807.tif 000004
【図２】
0006496807.tif 000005
【図３】
0006496807.tif 000006